Brevet FR3067342A1 (20181214)

REVENDICATIONS1. Procédé de préparation d'un solide comprenant les étapes de : a) mélange d'un ensemble comprenant au moins deux poudres de Cu2(OH)2003 de granulométries différentes et au moins un liant ; b) mise en contact du mélange de l'étape a) avec une solution aqueuse et malaxage de la pâte obtenue ; c) extrusion de la pâte malaxée dans l'étape b) à une pression comprise entre 3 et 25 MPa ; d) calcination des extrudés à une température comprise entre 140°C et 500°C et une durée comprise entre 10 min et 6 heures, sous un flux gazeux comprenant de l'oxygène.\n<CLM>\1\tProcédé selon la revendication précédente dans lequel ledit ensemble comprend de 0,1 à 99,9% poids d'une première poudre de malachite dont le D50 est compris entre 1 et 15 lm et de 99,9 à 0,1% poids d'une deuxième poudre de malachite dont le D50 est compris entre 25 et 100 11m, le pourcentage poids étant exprimé par rapport au poids total des poudres de malachite.\n<CLM>\1\tProcédé selon l'une des revendications précédentes dans lequel ledit ensemble est mélangé dans l'étape a) à sec, c'est-à-dire sans ajout de liquide.\n<CLM>\1\tProcédé selon l'une des revendications précédentes dans lequel ledit liant est choisi parmi les argiles, ou choisi dans le groupe constitué par l'alumine, un précurseur d'alumine, la silice et leurs mélanges.\n<CLM>\1\tProcédé selon l'une des revendications précédentes dans lequel la quantité de liant mise en oeuvre dans le procédé de préparation est telle que ledit liant représente moins de 50% poids du solide préparé.\n<CLM>\1\tProcédé selon l'une des revendications précédentes dans lequel ladite solution aqueuse de ladite étape b) contient un agent peptisant acide ou basique. 20\n<CLM>\1\tProcédé selon la revendication 6 dans lequel ladite solution aqueuse de ladite étape b) contient de l'acide nitrique, le ratio masse de HNO3 / masse d'oxydes métalliques étant compris entre 0,5 et 10% poids.\n<CLM>\1\tProcédé selon la revendication 6 dans lequel ledit agent peptisant basique est choisi 5 dans le groupe constitué par la soude, la potasse, l'ammoniaque, l'hydroxyde de tétraéthylammonium (TEAOH), le carbonate d'ammonium et leurs mélanges, le ratio masse d'agent peptisant basique / masse d'oxydes métalliques étant compris entre 1 et 10% poids.\n<CLM>\1\tProcédé selon l'une des revendications 1 à 5 dans lequel la solution aqueuse de ladite 10 étape b) est une solution aqueuse sans acide ni base ajoutée.\n<CLM>\1\tProcédé selon l'une des revendications précédentes dans lequel les extrudés obtenus à l'issue de l'étape c) sont séchés à une température comprise entre 70 et 160°C pendant une durée comprise entre 1 et 24 heures avant d'être calcinés dans l'étape d).\n<CLM>\1\tProcédé selon l'une des revendications précédentes dans lequel l'étape d) de 15 calcination est réalisée à une température comprise entre 200°C et 500°C.\n<CLM>\1\tUtilisation du solide préparé par le procédé selon l'une des revendications précédentes pour purifier des charges gazeuses ou des liquides.\n<CLM>\1\tUtilisation du solide préparé par le procédé selon l'une des revendications 1 à 11 comme catalyseur de la réaction de Dussan. 20\n<CLM>\1\tUtilisation du solide préparé par le procédé selon l'une des revendications 1 à 11 comme catalyseur de la réaction de synthèse de méthanol.